スピントロニクスデバイスに用いられるCo2Fe基ホイスラー合金であって、下記式1に示すような成分組成0.25<X<0.60であることを特徴とするCo2Fe基ホイスラー合金。<式1>Co2FeGaXGe1-x0.25<X<0.60請求項1のCo2Fe基ホイスラー合金であって、スピン偏極率が0.65以上であることを特徴とするCo2Fe基ホイスラー合金。請求項1のCo2Fe基ホイスラー合金を強磁性電極として使用し、MgO基板/Cr/Ag/Co2Fe基ホイスラー合金/Ag/Co2Fe基ホイスラー合金/Ag/Ruからなる薄膜積層構造を有することを特徴とするCPP-GMR素子。請求項1のCo2Fe基ホイスラー合金を強磁性電極として使用し、MgO基板/Cr/Ag/Co2Fe基ホイスラー合金/Ag/Co2Fe基ホイスラー合金/Ag/Ruからなる薄膜積層構造を有することを特徴とするSTO素子。請求項1のCo2Fe基ホイスラー合金を強磁性電極として使用し、MgO基板/Cr/Ag/Co2Fe基ホイスラー合金からなる2本の強磁性細線とそれを橋渡しするAgの非磁性細線からなる構造を有することを特徴とするNLSV素子。高いスピン偏極率を示すCo2Fe基ホイスラー合金、及びこれを使用した高性能なスピントロニクス素子を提供することを課題とする。本発明では、ホイスラー合金Co2FeGeのGeの一部をGaで置換することにより、多数スピンと少数スピンの内の片方のスピンの状態を増加させることによりスピン偏極率を増加させた。ホイスラー合金のCo2FeGa、Co2FeGeは、ともに非特許文献5-8で報告されている合金材料であるが、それによると以下のことが明らかになっている。それによるとバルクの合金については、以下のことが明らかになっている。Co2FeGaバルク合金:L21単相での形成が可能。キュリー点が1093K。スピン偏極率は0.5959。計算ではハーフメタルではない。Co2FeGeバルク合金:L21単相の形成は困難。計算ではハーフメタル性が示されている。しかしながら、Co2FeGaGe合金に関しては、バルク合金、薄膜合金のいずれについても報告されていない。そこで、発明者らは、1Co2FeGaxGe1-xバルク合金の製造及び特性測定2Co2FeGaxGe1-x薄膜合金の製造及び特性測定3高性能スピントロニクス素子の製作の手順で、実験を進め、高いスピン偏極率を持ち、高いGMR比及び発振特性を示すCo2FeGaxGe1-x薄膜合金を見出し、この薄膜を組み込んだ高性能スピントロニクス素子を開発した。発明1は、スピントロニクスデバイスに用いられるCo2Fe基ホイスラー合金であって、成分組成がCo2FeGaXGeX-10.25<X<0.60であることを特徴とするCo2Fe基ホイスラー合金を提供する。発明2は、発明1のCo2Fe基ホイスラー合金であって、スピン偏極率が0.65以上であることを特徴とするCo2Fe基ホイスラー合金を提供する。発明3は、発明1のCo2Fe基ホイスラー合金薄膜を強磁性電極として使用し、MgO基板/Cr/Ag/Co2Fe基ホイスラー合金/Ag/Co2Fe基ホイスラー合金/Ag/Ruからなる薄膜積層構造を有することを特徴とするCPP-GMR素子を提供する。発明4は、発明1のCo2Fe基ホイスラー合金薄膜を強磁性電極として使用し、MgO基板/Cr/Ag/Co2Fe基ホイスラー合金/Ag/Co2Fe基ホイスラー合金/Ag/Ruからなる薄膜積層構造を有することを特徴とするSTO素子を提供する。発明5は、発明1のCo2Fe基ホイスラー合金薄膜を強磁性電極として使用し、MgO基板/Cr/Ag/Co2Fe基ホイスラー合金からなる2本の細線とそれらを橋渡しするAgの非磁性細線を有することを特徴とするNLSV素子を提供する。ホイスラー合金Co2FeGeのGeの一部をGaで置換することにより、スピン偏極率が0.65以上のホイスラー合金薄膜が製造でき、この薄膜を組み込んだ、高いMR比を示すCPP-GMR素子、高出力を示すSTO素子及びNLSV素子の製造が可能になった。本発明は、上記の通りの特徴を持つものであるが、以下にその実施の形態について説明する。<第一原理計算>図1と図2にCo2FeGa、Co2FeGe及びCo2FeGa0.5Ge0.5の第一原理計算による状態密度曲線を示す。計算はクーロンポテンシャルを考慮したGeneralizedGradientApproximationGGA法により行い、クーロンポテンシャルは磁化を再現するような値としている。結晶構造はL21とB2の2通りである。L21構造では、Co2FeGeはフェルミ面が少数スピンのバンドギャップ中にありハーフメタル、Co2FeGaはフェルミ面に少数スピンの状態が存在しておりハーフメタルではない。Co2FeGa0.5Ge0.5ではハーフメタルである。B2構造の場合は、いずれの合金も少数スピンバンドのギャップが狭くなるが、Co2FeGa0.5Ge0.5ではギャップの中央にフェルミ面が存在しハーフメタルであることがわかる。以上のことより、Co2FeGa0.5Ge0.5ではB2構造でもハーフメタル性が示されていること、フェルミ面がギャップ中央に位置しており不規則によるスピン偏極率の減少の影響が少ないことから、高いL21規則度が得にくい薄膜においても高いスピン偏極率を示すことが予想される。<合金バルク>Co2FeGaxGe1-xバルク合金は、表1に示す成分配合で99.99以上の純度の塊を用意し、それらをアーク溶解でボタン状のバルク合金を作製した。このときのバルク合金の重さは15gでこれを450°Cで168時間、He雰囲気中での熱処理を行った。誘導結合プラズマ発光ICP分析による化学分析の結果より狙い通りの組成が得られていることを確認している。構造はエックス線回折法XRDで、磁気特性は量子干渉磁束計SQUIDで、スピン偏極率は点接触アンドレーフ反射PCAR法で評価した。図3にCo2FeGaxGe1-xバルク合金のXRDパターンを示す。x=0のCo2FeGeではL21構造にピーク以外に、で示すように第2相のピークがあり、L21単相となっていないが、x=0.25~1の組成ではL21単相が得られている。図4にスピン偏極率のx依存性を示す。x=0.5のところで極大を示し、0.68という高い値が得られた。高スピン偏極率0.65以上は0.25<x<0.60で得られており、この組成範囲の材料を使ったスピントロニクス素子で高い特性が得られる。図5に、Co2FeGaxGe1-xの熱処理温度によるXRDパターンの変化を示す。表2に、L21規則度に対応する111と220の強度比、B2規則度に対応する200と220の強度比を示す。L21規則度、B2規則度とも熱処理温度に対して変化をしない。すなわち、本合金は比較的低い温度の450°Cの熱処理でも高いL21規則度が得られることを示しており、これも本合金の特徴の一つである。図6に、Co2FeGa0.5Ge0.5の示差熱分析DTA曲線を示す。キュリー点が1080Kと高く実用的に有利であることがわかる。また、L21B2の規則不規則変態点は1288Kである。<合金薄膜>以上のバルク合金の実験から、Co2FeGa0.5Ge0.5合金は高いスピン偏極率を持つので、薄膜による実験を行った。薄膜はCo46.56Fe22.65Ga17.92Ge15.63ターゲットを用いたDCマグネトロンスパッタ法により行った。ICP分析による薄膜の組成はCo52Fe22Ga13Ge13である。基板はMgO単結晶基板を用い、下地層としてCr10/Ag100を成膜した後に、Co52Fe22Ga13Ge13薄膜を20nm堆積した。ここで、Cr10/Ag100は、それぞれの金属の成膜厚みnm単位を示す。図7に、熱処理温度の異なる薄膜のXRDパターンを示す。Co52Fe22Ga13Ge13薄膜の200と400およびMgO単結晶基板の100からの回折線のみが観測されていることから、Co52Fe22Ga13Ge13薄膜がMgO単結晶基板上にエピタキシャル成長をしていることがわかる。また、すべての熱処理温度において200と400からの回折線がすべての膜で観測されている。これらの薄膜がB2構造以上の規則度を持っていることを示している。Co52Fe22Ga13Ge13薄膜はエピタキシャル膜なので、膜を傾けて測定することにより、他の面の回折線を測定することができる。膜を傾けて測定した結果を図8に示す。L21の超格子反射である111からの回折線が500°C以上で観察される。以上のことから、400°CまではB2構造、500°C以上でL21構造になっていることがわかる。XRDパターンから見積もった500°Cで熱処理をした薄膜のB2規則度は0.8、L21規則度は0.11となる。Co52Fe22Ga13Ge13薄膜の格子定数をネルソンレーリー関数を用いたコーエン法で見積もった結果、a=0.576nm、c=0.570nmとなりほぼ立方晶である。図9にCo52Fe22Ga13Ge13薄膜の飽和磁化の熱処理温度依存性を示す。○印が10Kでの値、△印が室温での値を示している。図中の破線は理論値である。理論値よりも低い値となっているのは、組成ずれ及び完全にL21構造に規則化していないことが挙げられる。図10に、比抵抗の温度変化を示す。500°Cで熱処理したCo52Fe22Ga13Ge13薄膜の比抵抗は熱処理をしていないものに比較して、スピンの散乱が抑えられるため、1/3倍程度にまで減少していることがわかる。これは構造の規則度に起因しているものと考えられる。電流によってCo52Fe22Ga13Ge13薄膜の磁気モーメントを歳差運動させるときに、ダンピング定数が低いとその応答がよくなるため、スピントルクオシレータ素子ではダンピング定数が低いことが望まれる。図11にCo52Fe22Ga13Ge13薄膜のダンピング定数の熱処理温度依存性を示す。熱処理温度の増加とともにダンピング定数は減少し、500°C熱処理後で0.008という低い値となり、一般的な強磁性材料であるパーマロイのダンピング定数が、0.01であるのに対し、この値はパーマロイよりも低い値となる。図12に500°Cで熱処理したCo52Fe22Ga13Ge13薄膜のスピン偏極率の結果を示す。Co52Fe22Ga13Ge13表面の酸化防止のために、1nmのAlでキャップしている。スピン偏極率の散乱因子依存性から、本薄膜のスピン偏極率は0.7575と見積もられる。<スピントロニクス素子の作製>Co52Fe22Ga13Ge13薄膜の実験結果より、500°Cの熱処理によりL21構造と高いスピン偏極率が得られることが明らかとなった。そこでCo52Fe22Ga13Ge13を強磁性電極としてCPP-GMR素子を作製し、その伝導特性の評価を行った。膜構造は、MgO基板/Cr10/Ag100/Co52Fe22Ga13Ge1312/Ag5/Co52Fe22Ga13Ge1312/Ag5/Ru8であり、括弧の中は膜厚を示し、単位はnmである。薄膜はDC及びRFマグネトロンスパッタ法で作製し、Ag層成膜後に300°Cで30分、Ru層成膜後に500°Cで30分の熱処理を行っている。前者は表面平坦性の向上を、後者はCo52Fe22Ga13Ge13の規則化のためである。CPP-GMR素子は、EBリソグラフィーとArイオンミリングを用いて、70×140μm2、100×200μm2、150×300μm2、200×400μm2の楕円形のピラー形状に加工した。図13にMgO基板/Cr10/Ag100/Co52Fe22Ga13Ge1312/Ag5/Co52Fe22Ga13Ge1312/Ag5/Ru8の磁気抵抗の磁場依存性を示す。△印が室温、○印が10Kでの曲線である。上下Co52Fe22Ga13Ge13電極が反平行状態になったときに高い磁気抵抗を示している。室温で面積抵抗変化ΔRA=9.5mΩμm2、MR=41.7、10KでΔRA=26.4mΩμm2、MR=129.1という大きな値を示した。一般的な強磁性材料であるCoFe/Cu/CoFeでは室温でΔRA=2mΩμm2、MR比は数であり、これと比較しても非常に大きな値が実現されていることがわかる。図14にΔRA、Rp磁化平行時の抵抗とRap磁化反平行時の抵抗の温度依存性を示す。温度の上昇とともにRpは増加、Rapは減少し、その結果ΔRAは減少する。ΔRAの減少はスピン偏極率が温度上昇とともに減少しているためと考えられる。また、Co52Fe22Ga13Ge13を強磁性電極としてSTO素子を作製し、その伝導特性の評価を行った。MgO基板/Cr10/Ag100/Co52Fe22Ga13Ge1312/Ag5/Co52Fe22Ga13Ge1312/Ag5/Ru8の膜を500°Cで熱処理を行い、微細加工により130×130nm2のピラーを形成した。4.6×107A/cm2の電流、外部磁場が485Oeを印加することにより、約16GHzで2.5nV/Hz0.5の出力を得た図15。なお、このときの線幅は30MHz、Q値は約460であった。この値は現在までに報告されている値と同等のものである非特許文献9。更に、Co52Fe22Ga13Ge13で2本の強磁性細線幅100nmとそれを橋渡しするような非磁性細線Ag、幅150nmを微細加工により作製し、NLSV素子の伝導特性の評価を行った。図19に示すように、非局所配置のときに室温で114mΩという非常に大きなスピン信号が得られた。この値は現在までに報告されている値よりも大きい非特許文献10。本NLSV素子はすべて金属で形成され素子抵抗が小さい。そのため大きなスピン流の生成が可能である。図20に示す局所配置での抵抗変化は非局所配置のそれの2倍となっており、解析的な計算結果と一致している。もちろん、この発明は以上の例に限定されるものではなく、細部に付いては様々な態様が可能であることは言うまでもない。